(57)【要約】      （修正有）【課題】補償機能を強化できる補償フィルムを提供する。【解決手段】関係式１および２を満足する補償フィルム、反射防止フィルムおよびこれを備えた表示装置。［関係式１］2018092163.tif 000025［関係式２］Ｒｅ（４５０ｎｍ）＜Ｒｅ（５５０ｎｍ）＜Ｒｅ（６５０ｎｍ）【選択図】なし【特許請求の範囲】
【請求項１】
下記関係式１および２を満足する補償フィルム：
［関係式１］
【数１】
2018092163.tif 000022
前記関係式１において、
Ｒｅ（０°）は、５５０ｎｍの波長の入射光に対する補償フィルムの光軸に垂直な方向における補償フィルムの面内位相遅延であり、
Ｒｅ（θ°）およびＲｅ（−θ°）は、５５０ｎｍの波長の入射光に対する補償フィルムの光軸に垂直な方向からそれぞれθ°および−θ°傾斜した方向における補償フィルムの面内位相遅延であり、ここで、θ°は、１０°〜６０°であり、
Ｒｅ（θ°）とＲｅ（−θ°）は、互いに異なり、
［関係式２］
Ｒｅ（４５０ｎｍ）＜Ｒｅ（５５０ｎｍ）＜Ｒｅ（６５０ｎｍ）
前記関係式２において、
Ｒｅ（４５０ｎｍ）は、４５０ｎｍの波長の入射光に対する補償フィルムの光軸に垂直な方向における補償フィルムの面内位相遅延であり、
Ｒｅ（５５０ｎｍ）は、５５０ｎｍの波長の入射光に対する補償フィルムの光軸に垂直な方向における補償フィルムの面内位相遅延であり、
Ｒｅ（６５０ｎｍ）は、６５０ｎｍの波長の入射光に対する補償フィルムの光軸に垂直な方向における補償フィルムの面内位相遅延である。
【請求項２】
下記関係式３を満足する、請求項１に記載の補償フィルム：
［関係式３］
【数２】
2018092163.tif 000023
前記関係式３において、
Ｒｅ（θ°）およびＲｅ（−θ°）は、５５０ｎｍの波長の入射光に対する補償フィルムの光軸に垂直な方向からそれぞれθ°および−θ°傾斜した方向における補償フィルムの面内位相遅延であり、ここで、θ°は、１０°〜６０°である。
【請求項３】
前記関係式１は、下記関係式１ａで表される、請求項１に記載の補償フィルム：
［関係式１ａ］
【数３】
2018092163.tif 000024
前記関係式１ａにおいて、
Ｒｅ（０°）は、５５０ｎｍの波長の入射光に対する補償フィルムの光軸に垂直な方向における補償フィルムの面内位相遅延であり、
Ｒｅ（θ°）およびＲｅ（−θ°）は、５５０ｎｍの波長の入射光に対する補償フィルムの光軸に垂直な方向からそれぞれθ°および−θ°傾斜した方向における補償フィルムの面内位相遅延であり、ここで、θ°は、１０°〜６０°であり、
Ｒｅ（θ°）とＲｅ（−θ°）は、互いに異なる。
【請求項４】
４５０ｎｍおよび５５０ｎｍの波長に対する面内位相遅延は、下記関係式２ａを満足する、請求項１に記載の補償フィルム：
［関係式２ａ］
０．７０≦Ｒｅ（４５０ｎｍ）／Ｒｅ（５５０ｎｍ）＜１．００
前記関係式２ａにおいて、
Ｒｅ（４５０ｎｍ）は、４５０ｎｍの波長の入射光に対する補償フィルムの光軸に垂直な方向における補償フィルムの面内位相遅延であり、
Ｒｅ（５５０ｎｍ）は、５５０ｎｍの波長の入射光に対する補償フィルムの光軸に垂直な方向における補償フィルムの面内位相遅延である。
【請求項５】
５５０ｎｍおよび６５０ｎｍの波長に対する面内位相遅延は、下記関係式２ｂを満足する、請求項４に記載の補償フィルム：
［関係式２ｂ］
１．００＜Ｒｅ（６５０ｎｍ）／Ｒｅ（５５０ｎｍ）≦１．５０
前記関係式２ｂにおいて、
Ｒｅ（５５０ｎｍ）は、５５０ｎｍの波長の入射光に対する補償フィルムの光軸に垂直な方向における補償フィルムの面内位相遅延であり、
Ｒｅ（６５０ｎｍ）は、６５０ｎｍの波長の入射光に対する補償フィルムの光軸に垂直な方向における補償フィルムの面内位相遅延である。
【請求項６】
前記関係式１のθ°は、４５°〜６０°である、請求項１に記載の補償フィルム。
【請求項７】
Ｒｅ（０°）は、１２０ｎｍ〜１６０ｎｍである、請求項１に記載の補償フィルム。
【請求項８】
前記補償フィルムの正面から６０度傾斜した側面方向で観察される色変位（ｃｏｌｏｒ  ｓｈｉｆｔ）は、６．０以下である、請求項１に記載の補償フィルム。
【請求項９】
前記補償フィルムは、光学異方性層を含み、
前記光学異方性層は、単一液晶層または単一延伸高分子層からなる、請求項１に記載の補償フィルム。
【請求項１０】
偏光子と、
前記偏光子の一面に位置する補償フィルムであって、請求項１〜９のいずれか１項に記載の補償フィルムとを含む反射防止フィルム。
【請求項１１】
表示パネルと、
前記表示パネルの一面に位置する、請求項１〜９のいずれか１項に記載の補償フィルムとを含む表示装置。
【請求項１２】
表示パネルと、
前記表示パネルの一面に位置する、請求項１０に記載の反射防止フィルムとを含む表示装置。
【請求項１３】
前記表示パネルは、液晶表示パネルまたは有機発光表示パネルである、請求項１１または１２に記載の表示装置。
【発明の詳細な説明】
【技術分野】
【０００１】
補償フィルム、反射防止フィルムおよび表示装置に関する。
【背景技術】
【０００２】
平板表示装置は、自ら発光する発光表示装置と、別途の光源を必要とする受光型表示装置とに分けられ、これらの画質を改善するための方法として補償フィルムが使用できる。
【０００３】
しかし、現在使用されている補償フィルムは、波長依存性および視野角依存性が強く、視認性が低下することがある。
【０００４】
これにより、２層以上の補償フィルムを貼り合わせて用いる方策が提示されたが、この場合、補償フィルムの厚さが厚くなり、製造工程が追加されるだけでなく、複数層における光学特性のばらつきおよび貼り合わせ誤差などによってむしろ補償機能が低下することがある。
【発明の概要】
【発明が解決しようとする課題】
【０００５】
一実現例は、厚さを減少させ、工程を追加することなく波長依存性および視野角依存性を低減して補償機能を強化できる補償フィルムを提供する。
【０００６】
他の実現例は、前記補償フィルムを含む反射防止フィルムを提供する。
【０００７】
さらに他の実現例は、前記補償フィルムまたは前記反射防止フィルムを含む表示装置を提供する。
【課題を解決するための手段】
【０００８】
一実現例によれば、下記関係式１および２を満足する補償フィルムを提供する。
［関係式１］
【数１】
2018092163.tif 000002
前記関係式１において、
Ｒｅ（０°）は、５５０ｎｍの波長の入射光に対する補償フィルムの光軸に垂直な方向における補償フィルムの面内位相遅延であり、
Ｒｅ（θ°）およびＲｅ（−θ°）は、５５０ｎｍの波長の入射光に対する補償フィルムの光軸に垂直な方向からそれぞれθ°および−θ°傾斜した方向における補償フィルムの面内位相遅延であり、ここで、θ°は、１０°〜６０°であり、
Ｒｅ（θ°）とＲｅ（−θ°）は、互いに異なり、
［関係式２］
Ｒｅ（４５０ｎｍ）＜Ｒｅ（５５０ｎｍ）＜Ｒｅ（６５０ｎｍ）
前記関係式２において、
Ｒｅ（４５０ｎｍ）は、４５０ｎｍの波長の入射光に対する補償フィルムの光軸に垂直な方向における補償フィルムの面内位相遅延であり、
Ｒｅ（５５０ｎｍ）は、５５０ｎｍの波長の入射光に対する補償フィルムの光軸に垂直な方向における補償フィルムの面内位相遅延であり、
Ｒｅ（６５０ｎｍ）は、６５０ｎｍの波長の入射光に対する補償フィルムの光軸に垂直な方向における補償フィルムの面内位相遅延である。
【０００９】
前記補償フィルムは、下記関係式３を満足することができる。
［関係式３］
【数２】
2018092163.tif 000003
前記関係式３において、
Ｒｅ（θ°）およびＲｅ（−θ°）は、５５０ｎｍの波長の入射光に対する補償フィルムの光軸に垂直な方向からそれぞれθ°および−θ°傾斜した方向における補償フィルムの面内位相遅延であり、ここで、θ°は、１０°〜６０°である。
【００１０】
前記関係式１は、下記関係式１ａで表される。
［関係式１ａ］
【数３】
2018092163.tif 000004
前記関係式１ａにおいて、
Ｒｅ（０°）は、５５０ｎｍの波長の入射光に対する補償フィルムの光軸に垂直な方向における補償フィルムの面内位相遅延であり、
Ｒｅ（θ°）およびＲｅ（−θ°）は、５５０ｎｍの波長の入射光に対する補償フィルムの光軸に垂直な方向からそれぞれθ°および−θ°傾斜した方向における補償フィルムの面内位相遅延であり、ここで、θ°は、１０°〜６０°であり、
Ｒｅ（θ°）とＲｅ（−θ°）は、互いに異なる。
【００１１】
４５０ｎｍおよび５５０ｎｍの波長に対する前記補償フィルムの面内位相遅延は、下記関係式２ａを満足することができる。
［関係式２ａ］
０．７０≦Ｒｅ（４５０ｎｍ）／Ｒｅ（５５０ｎｍ）＜１．００
前記関係式２ａにおいて、
Ｒｅ（４５０ｎｍ）は、４５０ｎｍの波長の入射光に対する補償フィルムの光軸に垂直な方向における補償フィルムの面内位相遅延であり、
Ｒｅ（５５０ｎｍ）は、５５０ｎｍの波長の入射光に対する補償フィルムの光軸に垂直な方向における補償フィルムの面内位相遅延である。
【００１２】
５５０ｎｍおよび６５０ｎｍの波長に対する前記補償フィルムの面内位相遅延は、下記関係式２ｂを満足することができる。
［関係式２ｂ］
１．００＜Ｒｅ（６５０ｎｍ）／Ｒｅ（５５０ｎｍ）≦１．５０
前記関係式２ｂにおいて、
Ｒｅ（５５０ｎｍ）は、５５０ｎｍの波長の入射光に対する補償フィルムの光軸に垂直な方向における補償フィルムの面内位相遅延であり、
Ｒｅ（６５０ｎｍ）は、６５０ｎｍの波長の入射光に対する補償フィルムの光軸に垂直な方向における補償フィルムの面内位相遅延である。
【００１３】
前記関係式１のθ°は、４５°〜６０°であってもよい。
【００１４】
前記関係式１のＲｅ（０°）は、約１２０ｎｍ〜１６０ｎｍであってもよい。
【００１５】
前記補償フィルムの正面から６０度傾斜した側面方向で観察される色変位は、約６．０以下であってもよい。
【００１６】
前記補償フィルムは、光学異方性層を含むことができ、前記光学異方性層は、単一液晶層または単一延伸高分子層からなってもよい。
【００１７】
他の実現例によれば、偏光子と、前記偏光子の一面に位置する補償フィルムとを含み、前記補償フィルムは、前記関係式１および２を満足することができる。
【００１８】
前記補償フィルムは、前記関係式３を満足することができる。
【００１９】
前記関係式１は、前記関係式１ａで表される。
【００２０】
４５０ｎｍおよび５５０ｎｍの波長に対する前記補償フィルムの面内位相遅延は、前記関係式２ａを満足することができる。
【００２１】
５５０ｎｍおよび６５０ｎｍの波長に対する前記補償フィルムの面内位相遅延は、前記関係式２ｂを満足することができる。
【００２２】
前記関係式１のθ°は、４５°〜６０°であってもよい。
【００２３】
前記関係式１のＲｅ（０°）は、約１２０ｎｍ〜１６０ｎｍであってもよい。
【００２４】
前記反射防止フィルムの正面から６０度傾斜した側面方向で観察される色変位は、約６．０以下であってもよい。
【００２５】
前記補償フィルムは、光学異方性層を含むことができ、前記光学異方性層は、単一液晶層または単一延伸高分子層からなってもよい。
【００２６】
さらに他の実現例によれば、表示パネルと、表示パネルの一面に位置する前記補償フィルムとを含む表示装置を提供する。
【００２７】
さらに他の実現例によれば、表示パネルと、表示パネルの一面に位置する前記反射防止フィルムとを含む表示装置を提供する。
【００２８】
前記表示パネルは、液晶表示パネルまたは有機発光表示パネルであってもよい。
【発明の効果】
【００２９】
単一層の補償フィルムを用いることで、厚さを減少させ、工程を追加することなく波長依存性および視野角依存性を低減して補償機能を強化することができる。
【図面の簡単な説明】
【００３０】
【図１】一実現例による補償フィルムを概略的に示す断面図である。
【図２】図１の補償フィルムの観察位置を示す概略図である。
【図３】一実現例による反射防止フィルムを概略的に示す断面図である。
【図４】図３の反射防止フィルムの外光反射防止原理を示す概略図である。
【図５】一実現例による表示装置を概略的に示す断面図である。
【図６】一実現例による有機発光表示装置を概略的に示す断面図である。
【発明を実施するための形態】
【００３１】
以下、実現例について、技術分野における通常の知識を有する者が容易に実施できるように詳細に説明する。しかし、実現例は、種々の異なる形態で実現可能であり、ここで説明する実現例に限定されない。
【００３２】
図面において、様々な層および領域を明確に表現するために厚さを拡大して示した。明細書全体にわたって類似の部分については同一の図面符号を付した。層、膜、領域、板などの部分が他の部分の「上」にあるとする時、これは、他の部分の「直上」にある場合だけでなく、その中間にさらに他の部分がある場合も含む。逆に、ある部分が他の部分の「直上」にあるとする時には、中間に別の部分がないことを意味する。
【００３３】
以下、図面を参照して、一実現例による光学フィルムを説明する。
【００３４】
図１は、一実現例による補償フィルムを概略的に示す断面図であり、図２は、図１の補償フィルムの観察位置を示す概略図である。
【００３５】
補償フィルム１０は、単一の光学異方性層からなってもよい。このように単一の光学異方性層からなることによって、薄型補償フィルムを実現できるだけでなく、２層以上の補償フィルムを用いる場合に発生し得る光学特性のばらつきおよび貼り合わせ誤差などが防止可能で補償機能の低下を防止することができる。光学異方性層は、例えば、単一液晶層（ｓｉｎｇｌｅ  ｌｉｑｕｉｄ  ｃｒｙｓｔａｌ  ｌａｙｅｒ）または単一延伸高分子層（ｓｉｎｇｌｅ  ｅｌｏｎｇａｔｅｄ  ｐｏｌｙｍｅｒ  ｌａｙｅｒ）であってもよい。
【００３６】
補償フィルム１０は、基材（ｓｕｂｓｔｒａｔｅ）のような光学等方性層（図示せず）をさらに含んでもよい。光学等方性層は、理想的な光学等方性を有する層以外に補償フィルム１０の位相遅延に実質的な影響を及ぼさず、光学的補償機能を行わない実質的な光学等方性を有する層も含まれる。
【００３７】
基材は、例えば、ガラス基板または高分子基板であってもよいし、前記高分子基板は、例えば、ポリエチレンテレフタレート（ＰＥＴ）、トリアセチルセルロース（ＴＡＣ）、これらの誘導体、および／またはこれらの組み合わせで作られた基板であってもよいが、これに限定されるものではない。基材は省略可能である。
【００３８】
補償フィルム１０が光学異方性層として単一液晶層を含む場合、液晶層の一面に配向膜をさらに含んでもよい。配向膜は、光学等方性層であってもよい。配向膜は、液晶層の液晶にプレチルト角（ｐｒｅｔｉｌｔ  ａｎｇｌｅ）を付与して液晶の配向性を制御することができ、例えば、ポリビニルアルコール、ポリオレフィン、ポリアミック酸、ポリイミド、またはこれらの組み合わせで作られる。配向膜の表面は、ラビング（ｒｕｂｂｉｎｇ）のような物理的処理または光配向のような光処理によって液晶配向能力を付与できる。
【００３９】
単一液晶層は、反応性メソゲン液晶（ｒｅａｃｔｉｖｅ  ｍｅｓｏｇｅｎｉｃ  ｌｉｑｕｉｄ  ｃｒｙｓｔａｌ）を含むことができ、例えば、１つ以上のメソゲンモイエティ（ｍｅｓｏｇｅｎｉｃ  ｍｏｉｅｔｙ）と１つ以上の重合性官能基を有することができる。前記反応性メソゲン液晶は、例えば、１つ以上の重合性官能基を有する棒状の芳香族誘導体、プロピレングリコール１−メチル、１，２−プロピレングリコール２−アセテート、およびＰ１−Ａ１−（Ｚ１−Ａ２）ｎ−Ｐ２で表される化合物（ここで、Ｐ１とＰ２は、重合性官能基で、それぞれ独立に、アクリレート（ａｃｒｙｌａｔｅ）、メタクリレート（ｍｅｔｈａｃｒｙｌａｔｅ）、アクリルオキシ（ａｃｒｙｌｏｘｙ）、メタクリルオキシ（ｍｅｔｈａｃｒｙｌｏｘｙ）、アクリロイル（ａｃｒｙｌｏｙｌ）ビニル（ｖｉｎｙｌ）、ビニルオキシ（ｖｉｎｙｌｏｘｙ）、エポキシ（ｅｐｏｘｙ）、またはこれらの組み合わせを含むことができ、Ａ１およびＡ２は、それぞれ独立に、１，４−フェニレン（１，４−ｐｈｅｎｙｌｅｎｅ）、ナフタレン（ｎａｐｈｔｈａｌｅｎｅ）−２，６−ジイル（ｄｉｙｌ）基、またはこれらの組み合わせを含むことができ、Ｚ１は、単一結合、−ＣＯＯ−、−ＯＣＯ−、またはこれらの組み合わせを含むことができ、ｎは、０、１または２である）のうちの少なくとも１つを含むことができるが、これに限定されるものではない。単一液晶層は、１種または２種以上の液晶を含んでもよい。
【００４０】
単一延伸高分子層は、正または負の複屈折を有する高分子を含むことができ、一軸または二軸方向に延伸されていてもよい。
【００４１】
補償フィルム１０は、入射する光を円偏光にして位相遅延を発生させることができる。
【００４２】
位相遅延は、面内位相遅延（ｉｎ−ｐｌａｎｅ  ｒｅｔａｒｄａｔｉｏｎ、Ｒｅ）と厚さ方向位相遅延（ｔｈｉｃｋｎｅｓｓ  ｄｉｒｅｃｔｉｏｎ  ｒｅｔａｒｄａｔｉｏｎ、Ｒｔｈ）で示すことができる。補償フィルム１０の面内位相遅延（Ｒｅ）は、補償フィルム１０の面内で発生する位相遅延で、Ｒｅ＝（ｎｘ−ｎｙ）ｄで表される。補償フィルム１０の厚さ方向位相遅延（Ｒｔｈ）は、補償フィルム１０の厚さ方向に発生する位相遅延で、Ｒｔｈ＝｛［（ｎｘ＋ｎｙ）／２］−ｎｚ｝ｄで表される。ここで、ｎｘは、補償フィルム１０の面内屈折率が最も大きい方向（以下、「遅相軸（ｓｌｏｗ  ａｘｉｓ）」という）での屈折率であり、ｎｙは、補償フィルム１０の面内屈折率が最も小さい方向（以下、「進相軸（ｆａｓｔ  ａｘｉｓ）」という）での屈折率であり、ｎｚは、補償フィルム１０の遅相軸および進相軸に対する垂直方向の屈折率であり、ｄは、補償フィルム１０の厚さである。
【００４３】
補償フィルム１０は、ｎｘ、ｎｙ、ｎｚおよび／または厚さ（ｄ）を変化して、所定の面内位相遅延および厚さ方向位相遅延を有するように設計される。
【００４４】
補償フィルム１０は、正面方向（ｆｒｏｎｔ  ｄｉｒｅｃｔｉｏｎ）で、例えば、約１２０ｎｍ〜１６０ｎｍの面内位相遅延を有することができ、例えば、λ／４プレートであってもよい。ここで、面内位相遅延は、５５０ｎｍの波長（以下、「基準波長」という）の入射光を基準とし、補償フィルム１０の正面方向は、補償フィルムの光軸に垂直な方向をいう。補償フィルム１０の光軸は、例えば、補償フィルム１０の遅相軸であってもよい。
【００４５】
補償フィルム１０は、観察方向に応じて面内位相遅延が異なっていてもよい。
【００４６】
本発明者は、補償フィルム１０が観察方向に応じて所定関係の面内位相遅延を満足するように光学設計される場合、視野角依存性を低減して側面方向で視認性が低下するのを防止できることを確認した。
【００４７】
補償フィルム１０は、例えば、下記関係式１を満足することができる。
［関係式１］
【数４】
2018092163.tif 000005
前記関係式１において、
Ｒｅ（０°）は、５５０ｎｍの波長の入射光に対する補償フィルムの光軸に垂直な方向における補償フィルムの面内位相遅延であり、
Ｒｅ（θ°）およびＲｅ（−θ°）は、５５０ｎｍの波長の入射光に対する補償フィルムの光軸に垂直な方向からそれぞれθ°および−θ°傾斜した方向における補償フィルムの面内位相遅延である。
【００４８】
ここで、θ°は、１０°〜６０°であってもよい。例えば、θ°は、２０°〜６０°であってもよく、前記範囲内で４５°〜６０°であってもよく、前記範囲内で５０°〜６０°であってもよい。
【００４９】
図２を参照すれば、Ｒｅ（０°）は、補償フィルム１０の正面方向（Ａ）、つまり、補償フィルムの光軸（例えば、遅相軸）に垂直な方向における補償フィルムの面内位相遅延であり、Ｒｅ（θ°）は、補償フィルム１０の正面方向（Ａ）からθ°だけ移動した位置（第１側面方向、Ｂ）における補償フィルムの面内位相遅延であり、Ｒｅ（−θ°）は、補償フィルム１０の正面方向（Ａ）から−θ°だけ移動した位置（第２側面方向、Ｃ）における補償フィルムの面内位相遅延である。ここで、第１側面方向（Ｂ）と第２側面方向（Ｃ）は、正面方向（Ａ）を基準に対称となる方向であってもよい。
【００５０】
一例として、θ°が１０°の時、第１側面方向（Ｂ）と第２側面方向（Ｃ）は、例えば、正面方向（Ａ）からそれぞれ１０°および−１０°だけ傾斜した方向であってもよい。
【００５１】
一例として、θ°が２０°の時、第１側面方向（Ｂ）と第２側面方向（Ｃ）は、例えば、正面方向（Ａ）からそれぞれ２０°および−２０°だけ傾斜した方向であってもよい。
【００５２】
一例として、θ°が３０°の時、第１側面方向（Ｂ）と第２側面方向（Ｃ）は、例えば、正面方向（Ａ）からそれぞれ３０°および−３０°だけ傾斜した方向であってもよい。
【００５３】
一例として、θ°が４０°の時、第１側面方向（Ｂ）と第２側面方向（Ｃ）は、例えば、正面方向（Ａ）からそれぞれ４０°および−４０°だけ傾斜した方向であってもよい。
【００５４】
一例として、θ°が４５°の時、第１側面方向（Ｂ）と第２側面方向（Ｃ）は、例えば、正面方向（Ａ）からそれぞれ４５°および−４５°だけ傾斜した方向であってもよい。
【００５５】
一例として、θ°が５０°の時、第１側面方向（Ｂ）と第２側面方向（Ｃ）は、例えば、正面方向（Ａ）からそれぞれ５０°および−５０°だけ傾斜した方向であってもよい。
【００５６】
一例として、θ°が６０°の時、第１側面方向（Ｂ）と第２側面方向（Ｃ）は、例えば、正面方向（Ａ）からそれぞれ６０°および−６０°だけ傾斜した方向であってもよい。
【００５７】
一般に、観察位置が正面から遠く離れた方向、つまり、θが大きくなる方向であるほど視野角依存性が大きくなるので、θ°が６０°の時、前記関係式１を満足する場合、θ°が６０°未満の方向でも関係式１を満足すると予想することができる。
【００５８】
補償フィルム１０は、前記関係式１を満足することによって、側面方向で観察される色変位（ｃｏｌｏｒ  ｓｈｉｆｔ）を効果的に低減して側面方向でも良好な補償機能を維持することができる。
【００５９】
前記関係式１は、例えば、下記関係式１ａで表される。
［関係式１ａ］
【数５】
2018092163.tif 000006
前記関係式１ａにおいて、Ｒｅ（０°）、Ｒｅ（θ°）およびＲｅ（−θ°）は、前述した通りである。
【００６０】
一例として、前記関係式１および１ａにおいて、Ｒｅ（θ°）とＲｅ（−θ°）は、互いに異なっていてもよい。つまり、補償フィルム１０の第１側面方向（Ｂ）における面内位相遅延と第２側面方向（Ｃ）における面内位相遅延は、互いに異なっていてもよいし、これは、正面方向（Ａ）を基準に互いに対称となる方向における面内位相遅延が非対称であることを意味することができる。
【００６１】
一例として、補償フィルム１０は、下記関係式３を満足することができる。
［関係式３］
【数６】
2018092163.tif 000007
前記関係式３において、Ｒｅ（θ°）およびＲｅ（−θ°）は、前述した通りである。
【００６２】
前記関係式３によれば、補償フィルム１０の第１側面方向（Ｂ）における面内位相遅延と第２側面方向（Ｃ）におおける面内位相遅延との差は、１０ｎｍより大きくてよい。
【００６３】
一例として、補償フィルム１０は、例えば、下記関係式３ａを満足することができる。
［関係式３ａ］
【数７】
2018092163.tif 000008
【００６４】
前記関係式３ａによれば、補償フィルム１０の第１側面方向（Ｂ）における面内位相遅延と第２側面方向（Ｃ）における面内位相遅延との差は、２０ｎｍ以上であってもよい。
【００６５】
一例として、補償フィルム１０は、例えば、下記関係式３ｂを満足することができる。
［関係式３ｂ］
【数８】
2018092163.tif 000009
【００６６】
前記関係式３ｂによれば、補償フィルム１０の第１側面方向（Ｂ）における面内位相遅延と第２側面方向（Ｃ）における面内位相遅延との差は、３０ｎｍ以上であってもよい。
【００６７】
一例として、補償フィルム１０は、例えば、下記関係式３ｃを満足することができる。
［関係式３ｃ］
【数９】
2018092163.tif 000010
【００６８】
前記関係式３ｃによれば、補償フィルム１０の第１側面方向（Ｂ）における面内位相遅延と第２側面方向（Ｃ）における面内位相遅延との差は、５０ｎｍ以上であってもよい。
【００６９】
一例として、補償フィルム１０は、例えば、下記関係式３ｄまたは３ｅを満足することができる。
［関係式３ｄ］
【数１０】
2018092163.tif 000011
［関係式３ｅ］
【数１１】
2018092163.tif 000012
【００７０】
前記関係式３ｄおよび３ｅによれば、補償フィルム１０の第１側面方向（Ｂ）における面内位相遅延は、第２側面方向（Ｃ）における面内位相遅延より２倍以上であるか、補償フィルム１０の第２側面方向（Ｃ）における面内位相遅延は、第１側面方向（Ｂ）における面内位相遅延より２倍以上であってもよい。
【００７１】
一方、補償フィルム１０は、入射光の波長に対する面内位相遅延が異なっていてもよいし、長波長であるほど面内位相遅延も増加するように光学設計される。つまり、補償フィルム１０の面内位相遅延は、長波長の光に対する位相遅延が短波長の光に対する位相遅延よりも大きくてよいし、例えば、補償フィルム１０の４５０ｎｍ、５５０ｎｍおよび６５０ｎｍの波長に対する面内位相遅延は、例えば、下記関係式２を満足することができる。
［関係式２］
Ｒｅ（４５０ｎｍ）＜Ｒｅ（５５０ｎｍ）＜Ｒｅ（６５０ｎｍ）
前記関係式２において、
Ｒｅ（４５０ｎｍ）は、４５０ｎｍの波長の入射光に対する補償フィルムの光軸に垂直な方向における補償フィルムの面内位相遅延であり、
Ｒｅ（５５０ｎｍ）は、５５０ｎｍの波長の入射光に対する補償フィルムの光軸に垂直な方向における補償フィルムの面内位相遅延であり、
Ｒｅ（６５０ｎｍ）は、６５０ｎｍの波長の入射光に対する補償フィルムの光軸に垂直な方向における補償フィルムの面内位相遅延である。
【００７２】
前記関係式２を満足する面内位相遅延を有することによって、補償フィルム１０は、すべての波長領域で円偏光を効果的に実現することができ、これにより、後述する反射防止フィルムに適用時、正面だけでなく、側面での反射防止および色変化（ｃｏｌｏｒ  ｓｈｉｆｔ）を最小化することができる。
【００７３】
一例として、４５０ｎｍおよび５５０ｎｍの波長に対する補償フィルム１０の面内位相遅延は、下記関係式２ａを満足することができる。
［関係式２ａ］
０．７０≦Ｒｅ（４５０ｎｍ）／Ｒｅ（５５０ｎｍ）＜１．００
【００７４】
一例として、４５０ｎｍおよび５５０ｎｍの波長に対する補償フィルム１０の面内位相遅延は、下記関係式２ａ−１を満足することができる。
［関係式２ａ−１］
０．７２≦Ｒｅ（４５０ｎｍ）／Ｒｅ（５５０ｎｍ）≦０．９８
【００７５】
一例として、４５０ｎｍおよび５５０ｎｍの波長に対する補償フィルム１０の面内位相遅延は、下記関係式２ａ−２を満足することができる。
［関係式２ａ−２］
０．７５≦Ｒｅ（４５０ｎｍ）／Ｒｅ（５５０ｎｍ）≦０．９５
【００７６】
一例として、４５０ｎｍおよび５５０ｎｍの波長に対する補償フィルム１０の面内位相遅延は、下記関係式２ａ−３を満足することができる。
［関係式２ａ−３］
０．７８≦Ｒｅ（４５０ｎｍ）／Ｒｅ（５５０ｎｍ）≦０．９２
【００７７】
一例として、４５０ｎｍおよび５５０ｎｍの波長に対する補償フィルム１０の面内位相遅延は、下記関係式２ａ−４を満足することができる。
［関係式２ａ−４］
０．８０≦Ｒｅ（４５０ｎｍ）／Ｒｅ（５５０ｎｍ）≦０．９０
【００７８】
一例として、５５０ｎｍおよび６５０ｎｍの波長に対する補償フィルム１０の面内位相遅延は、下記関係式２ｂを満足することができる。
［関係式２ｂ］
１．０＜Ｒｅ（６５０ｎｍ）／Ｒｅ（５５０ｎｍ）≦１．５
【００７９】
一例として、５５０ｎｍおよび６５０ｎｍの波長に対する補償フィルム１０の面内位相遅延は、下記関係式２ｂ−１を満足することができる。
［関係式２ｂ−１］
１．００＜Ｒｅ（６５０ｎｍ）／Ｒｅ（５５０ｎｍ）≦１．４０
【００８０】
一例として、５５０ｎｍおよび６５０ｎｍの波長に対する補償フィルム１０の面内位相遅延は、下記関係式２ｂ−２を満足することができる。
［関係式２ｂ−２］
１．００＜Ｒｅ（６５０ｎｍ）／Ｒｅ（５５０ｎｍ）≦１．２０
【００８１】
一例として、５５０ｎｍおよび６５０ｎｍの波長に対する補償フィルム１０の面内位相遅延は、下記関係式２ｂ−３を満足することができる。
［関係式２ｂ−３］
１．００＜Ｒｅ（６５０ｎｍ）／Ｒｅ（５５０ｎｍ）≦１．１０
【００８２】
補償フィルム１０は、前述のように、単一の光学異方性層を含み、観察方向および入射光の波長に応じて所定関係の面内位相遅延を満足することによって、すべての波長領域およびすべての観察方向で効果的な補償機能を行うことができる。これにより、２層以上の補償フィルムを接合して用いる必要がなくて薄型補償フィルムを実現することができ、２層以上の補償フィルムを用いる場合に発生し得る光学特性のばらつきおよび貼り合わせ誤差などが防止可能で補償機能の低下を防止することができる。
【００８３】
一例として、補償フィルム１０の正面から４５度傾斜した側面方向で観察される色変位（ｃｏｌｏｒ  ｓｈｉｆｔ）は、約６．０以下であってもよい。
【００８４】
一例として、補償フィルム１０の正面から４５度傾斜した側面方向で観察される色変位（ｃｏｌｏｒ  ｓｈｉｆｔ）は、約５．０以下であってもよい。
【００８５】
一例として、補償フィルム１０の正面から６０度傾斜した側面方向で観察される色変位（ｃｏｌｏｒ  ｓｈｉｆｔ）は、約６．０以下であってもよい。
【００８６】
一例として、補償フィルム１０の正面から６０度傾斜した側面方向で観察される色変位（ｃｏｌｏｒ  ｓｈｉｆｔ）は、約５．０以下であってもよい。
【００８７】
補償フィルム１０は、反射防止フィルムに適用可能である。
【００８８】
図３は、一実現例による反射防止フィルムを概略的に示す断面図であり、図４は、図３の反射防止フィルムの外光反射防止原理を示す概略図である。
【００８９】
図３を参照すれば、一実現例による反射防止フィルム３０は、偏光子２０と、補償フィルム１０とを含む。
【００９０】
偏光子２０と補償フィルム１０は、例えば、直接当接していてもよく、粘着剤または接着剤によって結合されていてもよい。
【００９１】
偏光子２０は、例えば、延伸されたポリビニルアルコール（ｐｏｌｙｖｉｎｙｌ  ａｌｃｏｈｏｌ、ＰＶＡ）で作られた偏光板であってもよいし、前記偏光板は、例えば、ポリビニルアルコールフィルムを延伸し、これにヨウ素または二色性染料を吸着させた後、ホウ酸処理および洗浄などの方法で形成される。
【００９２】
偏光子２０は、例えば、高分子樹脂と二色性染料とを溶融混合（ｍｅｌｔ  ｂｌｅｎｄ）して準備された偏光フィルムであってもよいし、前記偏光フィルムは、例えば、高分子樹脂と二色性染料とを混合し、前記高分子樹脂の溶融点以上の温度で溶融してシートに作製する方法で形成される。前記高分子樹脂は、疎水性高分子樹脂であってもよいし、例えば、ポリオレフィンであってもよい。
【００９３】
補償フィルム１０は、前述した通りである。
【００９４】
偏光子２０は、入射光を線偏光にすることができ、補償フィルム１０は、偏光子２０を通過した線偏光の光を円偏光にすることができる。
【００９５】
図４を参照すれば、外部から入射する非偏光の光（ｉｎｃｉｄｅｎｔ  ｕｎｐｏｌａｒｉｚｅｄ  ｌｉｇｈｔ）（以下、「外光」という）は、偏光子２０を通過しながら２つの偏光直交成分のうち、１つの偏光直交成分、つまり、第１偏光直交成分のみが透過し、偏光された光は、補償フィルム１０を通過しながら円偏光に変化できる。前記円偏光された光は、基板、電極などを含む表示パネル５０で反射しながら円偏光の回転方向が変化し、前記円偏光された光が補償フィルム１０を再び通過しながら２つの偏光直交成分のうち、他の１つの偏光直交成分、つまり、第２偏光直交成分に変換される。前記第２偏光直交成分は、偏光子２０を通過できず外部に光が放出されないため、外光反射防止効果を有することができる。
【００９６】
一例として、反射防止フィルム３０の正面から４５度傾斜した側面方向で観察される色変位（ｃｏｌｏｒ  ｓｈｉｆｔ）は、約６．０以下であってもよい。
【００９７】
一例として、反射防止フィルム３０の正面から４５度傾斜した側面方向で観察される色変位（ｃｏｌｏｒ  ｓｈｉｆｔ）は、約５．０以下であってもよい。
【００９８】
一例として、反射防止フィルム３０の正面から６０度傾斜した側面方向で観察される色変位（ｃｏｌｏｒ  ｓｈｉｆｔ）は、約６．０以下であってもよい。
【００９９】
一例として、反射防止フィルム３０の正面から６０度傾斜した側面方向で観察される色変位（ｃｏｌｏｒ  ｓｈｉｆｔ）は、約５．０以下であってもよい。
【０１００】
反射防止フィルム３０は、偏光子２０の一面に保護層（図示せず）をさらに含んでもよい。保護層は、反射防止フィルム３０の耐久性を改善したり、反射または眩しさを低減する機能性をさらに補強することができ、例えば、トリアセチルセルロース（ＴＡＣ）フィルムであってもよいが、これに限定されるものではない。
【０１０１】
反射防止フィルム３０は、補正層（図示せず）をさらに含んでもよい。補正層は、例えば、色変位防止層（ｃｏｌｏｒ  ｓｈｉｆｔ  ｒｅｓｉｓｔａｎｔ  ｌａｙｅｒ）であってもよいが、これに限定されるものではない。
【０１０２】
反射防止フィルム３０は、周縁に沿って延びている遮光層（ｌｉｇｈｔ  ｂｌｏｃｋｉｎｇ  ｌａｙｅｒ）（図示せず）をさらに含んでもよい。遮光層は、反射防止フィルム３０の周りに沿って帯状に形成される。遮光層は、不透明な物質、例えば、黒色の物質を含むことができる。例えば、遮光層は、黒色インクで作られる。
【０１０３】
反射防止フィルム３０は、前述のように、単一の光学異方性層を含み、観察方向および入射光の波長に応じて所定関係の面内位相遅延を満足する補償フィルム１０を含むことによって、すべての波長領域およびすべての観察方向で効果的な補償機能を行って反射防止機能をさらに改善させることができる。これにより、２層以上の補償フィルムを接合して用いる必要がなくて薄型反射防止フィルムを実現することができ、２層以上の補償フィルムを用いる場合に発生し得る光学特性のばらつきおよび貼り合わせ誤差などが防止可能で反射防止機能の低下を防止することができる。
【０１０４】
補償フィルム１０または反射防止フィルム３０は、表示装置に適用可能である。
【０１０５】
図５は、一実現例による表示装置を概略的に示す断面図である。
【０１０６】
図５を参照すれば、一実現例による表示装置は、表示パネル５０と、反射防止フィルム３０とを含むことができる。
【０１０７】
表示パネル５０は、例えば、液晶表示パネルまたは有機発光表示パネルであってもよい。
【０１０８】
反射防止フィルム３０は、前述のように、偏光子２０と、補償フィルム１０とを含み、観察者側に配置される。
【０１０９】
補償フィルム１０は、前述のように、単一光学異方性層を含みながらも、すべての波長領域およびすべての観察方向で効果的な補償機能を行うことができる。これにより、２層以上の補償フィルムを接合して用いる必要がなくて薄型補償フィルムを実現することができ、２層以上の補償フィルムを用いる場合に発生し得る光学特性のばらつきおよび貼り合わせ誤差などが防止可能で補償機能の低下を防止することができる。したがって、薄い厚さおよび広い視野角の液晶表示装置を実現することができる。
【０１１０】
一例として、表示装置の正面から４５度傾斜した側面方向で観察される色変位は、約６．０以下であってもよい。
【０１１１】
一例として、表示装置の正面から４５度傾斜した側面方向で観察される色変位は、約５．０以下であってもよい。
【０１１２】
一例として、表示装置の正面から６０度傾斜した側面方向で観察される色変位は、約６．０以下であってもよい。
【０１１３】
一例として、表示装置の正面から６０度傾斜した側面方向で観察される色変位は、約５．０以下であってもよい。
【０１１４】
図６は、一実現例による有機発光表示装置を概略的に示す断面図である。
【０１１５】
図６を参照すれば、一実現例による有機発光装置６００は、有機発光表示パネル７００と、有機発光表示パネル７００の一面に位置する反射防止フィルム３０とを含む。
【０１１６】
有機発光表示パネル７００は、ベース基板７１０と、下部電極７２０と、有機発光層７３０と、上部電極７４０と、封止基板７５０とを含むことができる。
【０１１７】
ベース基板７１０は、ガラスまたはプラスチックで作られる。
【０１１８】
下部電極７２０および上部電極７４０のうちの１つはアノード（ａｎｏｄｅ）であり、他の１つはカソード（ｃａｔｈｏｄｅ）であってもよい。アノードは、正孔（ｈｏｌｅ）が注入される電極で、仕事関数（ｗｏｒｋ  ｆｕｎｃｔｉｏｎ）の高い導電物質で作られ、カソードは、電子（ｅｌｅｃｔｒｏｎ）が注入される電極で、仕事関数の低い導電物質で作られる。下部電極７２０および上部電極７４０のうちの少なくとも１つは、発光した光が外部に出られる透明導電物質で作られ、例えば、ＩＴＯまたはＩＺＯであってもよい。
【０１１９】
有機発光層７３０は、下部電極７２０と上部電極７４０に電圧が印加された時、光を発し得る有機物質を含む。
【０１２０】
下部電極７２０と有機発光層７３０との間、および上部電極７４０と有機発光層７３０との間には、付帯層（図示せず）をさらに含んでもよい。付帯層は、電子と正孔のバランスを合わせるための正孔伝達層（ｈｏｌｅ  ｔｒａｎｓｐｏｒｔｉｎｇ  ｌａｙｅｒ）、正孔注入層（ｈｏｌｅ  ｉｎｊｅｃｔｉｎｇ  ｌａｙｅｒ）、電子注入層（ｅｌｅｃｔｒｏｎ  ｉｎｊｅｃｔｉｎｇ  ｌａｙｅｒ）、および電子伝達層（ｅｌｅｃｔｒｏｎ  ｔｒａｎｓｐｏｒｔｉｎｇ  ｌａｙｅｒ）を含むことができるが、これに限定されるものではない。
【０１２１】
封止基板７５０は、ガラス、金属、および／または高分子で作られ、下部電極７２０、有機発光層７３０、および上部電極７４０を封止して、外部から水分および／または酸素が流入するのを防止することができる。
【０１２２】
反射防止フィルム３０は、前述した通りであり、光が出る側に配置される。例えば、ベース基板７１０側に光が出る背面発光（ｂｏｔｔｏｍ  ｅｍｉｓｓｉｏｎ）構造の場合、ベース基板７１０の外側に配置され、封止基板７５０側に光が出る前面発光（ｔｏｐ  ｅｍｉｓｓｉｏｎ）構造の場合、封止基板７５０の外側に配置される。
【０１２３】
反射防止フィルム３０は、外光が有機発光表示パネル７００の電極および配線などのように金属で作られた反射層によって反射して有機発光装置の外側に出るのを防止することによって、有機発光装置の表示特性を改善することができる。
【０１２４】
反射防止フィルム３０は、前述のように、単一の光学異方性層を含み、観察方向および入射光の波長に応じて所定関係の面内位相遅延を満足する補償フィルム１０を含むことによって、すべての波長領域およびすべての観察方向で効果的な補償機能を行って反射防止機能をさらに改善させることができる。これにより、２層以上の補償フィルムを接合して用いる必要がなくて薄型反射防止フィルムを実現することができ、２層以上の補償フィルムを用いる場合に発生し得る光学特性のばらつきおよび貼り合わせ誤差などが防止可能で反射防止機能の低下を防止することができる。したがって、薄い厚さおよび広い視野角の有機発光表示装置を実現することができる。
【０１２５】
以下、実施例を通じて、上述した実現例をより詳細に説明する。ただし、下記の実施例は単に説明の目的のためのものであり、本発明の範囲を制限するわけではない。
【０１２６】
〔保障フィルムの製造〕
（製造例１）
ガラス基板上にラビング処理されたポリイミド（ＬＸ−１４００ＥＨＣ）配向膜を準備する。次に、ポリイミド配向膜上に、メチルイソブチルケトン（ｍｅｔｈｙｌ  ｉｓｏｂｕｔｙｌ  ｋｅｔｏｎｅ）とトルエン（ｔｏｌｕｅｎｅ）（１：１ｍｏｌ：ｍｏｌ）の混合溶媒に２種類の液晶（ＲＭＭ１５９４、Ｍｅｒｃｋ社製造／ＲＭＳ０３−０１１、Ｍｅｒｃｋ社製造）が９５：５（ｗｔ：ｗｔ）の比率で混合された液晶溶液をスピンコーティングで塗布し、ホットプレート上で１２０℃にて５分間乾燥し、ＵＶ照射（２０００ｍＪ）して液晶層を形成して、補償フィルムを準備する。
【０１２７】
（製造例２）
前記２種類の液晶を９２：８（ｗｔ：ｗｔ）で用いたことを除き、製造例１と同様の方法で補償フィルムを製造する。
【０１２８】
（製造例３）
前記２種類の液晶を９０：１０（ｗｔ：ｗｔ）で用いたことを除き、製造例１と同様の方法で補償フィルムを製造する。
【０１２９】
（製造例４）
配向膜として光配向膜（ＨＳＰＡ−１３７、Ｎｉｓｓａｎ社製造）を用いたことを除き、製造例１と同様の方法で補償フィルムを製造する。光配向膜は、液晶溶液をスピンコーティングで塗布し、ホットプレート上で１２０℃にて２分間乾燥し、偏光ＵＶ照射（５０ｍＪ）して配向膜を形成する。
【０１３０】
（製造例５）
配向膜として光配向膜（ＨＳＰＡ−１３７、Ｎｉｓｓａｎ社製造）を用いたことを除き、製造例２と同様の方法で補償フィルムを製造する。
【０１３１】
（製造例６）
配向膜として光配向膜（ＨＳＰＡ−１３７、Ｎｉｓｓａｎ社製造）を用いたことを除き、製造例３と同様の方法で補償フィルムを製造する。
【０１３２】
（比較製造例１）
λ／４補償フィルムおよびλ／２補償フィルムが貼り合わされている補償フィルム（Ｄａｉ  Ｎｉｐｐｏｎ  Ｐｒｉｎｔｉｎｇ  Ｃｏ．，Ｌｔｄ．）を準備する。
【０１３３】
（比較製造例２）
λ／４補償フィルム（ＷＲＳ、Ｔｅｉｊｉｎ社製造）を準備する。
【０１３４】
（比較製造例３）
液晶溶液として液晶（ＲＭＭ１５９４、Ｍｅｒｃｋ社）に界面活性剤（ＢＹＫ３２２、ＢＹＫ−ｃｈｅｍｉｅ社製造）を０．５ｗｔ％（液晶対比）用いたことを除き、製造例１と同様の補償フィルムを製造する。
【０１３５】
（比較製造例４）
前記２種類の液晶を８０：２０（ｗｔ：ｗｔ）で用いたことを除き、製造例１と同様の方法で補償フィルムを製造する。
【０１３６】
（比較製造例５）
前記２種類の液晶の代わりに液晶（ＲＭＳ０３−０１１、Ｍｅｒｃｋ）を用いたことを除き、製造例１と同様の補償フィルムを製造する。
【０１３７】
〔評価１〕
製造例１〜６と比較製造例１〜５による補償フィルムの面内位相遅延を測定する。
【０１３８】
面内位相遅延はＡｘｏｓｃａｎ装備（Ａｘｏｍｅｔｒｉｃｓ社、米国）を用いて測定し、測定波長範囲は４００ｎｍ〜７００ｎｍであり、補償フィルムの正面（０度）および正面から−６０度〜６０度傾斜した方向まで１０度間隔、つまり、±１０度、±２０度、±３０度、±４０度、±５０度および±６０度傾斜した方向でそれぞれ測定する。
【０１３９】
補償フィルムの５５０ｎｍの波長に対する面内位相遅延は、表１〜６の通りであり、補償フィルムの４５０ｎｍ、５５０ｎｍおよび６５０ｎｍの波長に対する面内位相遅延の比率、つまり、面内位相遅延の波長分散は、表７の通りである。
【０１４０】
【表１】
2018092163.tif 000013
【０１４１】
【表２】
2018092163.tif 000014
【０１４２】
【表３】
2018092163.tif 000015
【０１４３】
【表４】
2018092163.tif 000016
【０１４４】
【表５】
2018092163.tif 000017
【０１４５】
【表６】
2018092163.tif 000018
【０１４６】
【表７】
2018092163.tif 000019
【０１４７】
（反射防止フィルムの製造）
【０１４８】
（実施例１）
製造例１による補償フィルムの一面に偏光フィルム（三星エスディアイ製造）を付着させて反射防止フィルムを製造する。
【０１４９】
（実施例２）
製造例２による補償フィルムの一面に偏光フィルム（三星エスディアイ製造）を付着させて反射防止フィルムを製造する。
【０１５０】
（実施例３）
製造例３による補償フィルムの一面に偏光フィルム（三星エスディアイ製造）を付着させて反射防止フィルムを製造する。
【０１５１】
（実施例４）
製造例４による補償フィルムの一面に偏光フィルム（三星エスディアイ製造）を付着させて反射防止フィルムを製造する。
【０１５２】
（実施例５）
製造例５による補償フィルムの一面に偏光フィルム（三星エスディアイ製造）を付着させて反射防止フィルムを製造する。
【０１５３】
（実施例６）
製造例６による補償フィルムの一面に偏光フィルム（三星エスディアイ製造）を付着させて反射防止フィルムを製造する。
【０１５４】
（比較例１）
比較製造例１による補償フィルムの一面に偏光フィルム（Ｄａｉ  Ｎｉｐｐｏｎ  Ｐｒｉｎｔｉｎｇ  Ｃｏ．，Ｌｔｄ．）を付着させて反射防止フィルムを製造する。
【０１５５】
（比較例２）
比較製造例２による補償フィルムに偏光フィルム（三星エスディアイ製造）を付着させて反射防止フィルムを製造する。
【０１５６】
（比較例３）
比較製造例３による補償フィルムに偏光フィルム（三星エスディアイ製造）を付着させて反射防止フィルムを製造する。
【０１５７】
（比較例４）
比較製造例４による補償フィルムに偏光フィルム（三星エスディアイ製造）を付着させて反射防止フィルムを製造する。
【０１５８】
（比較例５）
比較製造例５による補償フィルムに偏光フィルム（三星エスディアイ製造）を付着させて反射防止フィルムを製造する。
【０１５９】
〔有機発光装置の製造〕
【０１６０】
（実施例７）
有機発光表示パネル（ギャラクシーＳ４パネル、三星ディスプレイ製造）の一面に、実施例１による反射防止フィルムを付着させて有機発光装置を製造する。
【０１６１】
（実施例８）
有機発光表示パネル（ギャラクシーＳ４パネル、三星ディスプレイ製造）の一面に、実施例２による反射防止フィルムを付着させて有機発光装置を製造する。
【０１６２】
（実施例９）
有機発光表示パネル（ギャラクシーＳ４パネル、三星ディスプレイ製造）の一面に、実施例３による反射防止フィルムを付着させて有機発光装置を製造する。
【０１６３】
（実施例１０）
有機発光表示パネル（ギャラクシーＳ４パネル、三星ディスプレイ製造）の一面に、実施例４による反射防止フィルムを付着させて有機発光装置を製造する。
【０１６４】
（実施例１１）
有機発光表示パネル（ギャラクシーＳ４パネル、三星ディスプレイ製造）の一面に、実施例５による反射防止フィルムを付着させて有機発光装置を製造する。
【０１６５】
（実施例１２）
有機発光表示パネル（ギャラクシーＳ４パネル、三星ディスプレイ製造）の一面に、実施例６による反射防止フィルムを付着させて有機発光装置を製造する。
【０１６６】
（比較例６）
有機発光表示パネル（ギャラクシーＳ４パネル、三星ディスプレイ製造）の一面に、比較例１による反射防止フィルムを付着させて有機発光装置を製造する。
【０１６７】
（比較例７）
有機発光表示パネル（ギャラクシーＳ４パネル、三星ディスプレイ製造）の一面に、比較例２による反射防止フィルムを付着させて有機発光装置を製造する。
【０１６８】
（比較例８）
有機発光表示パネル（ギャラクシーＳ４パネル、三星ディスプレイ製造）の一面に、比較例３による反射防止フィルムを付着させて有機発光装置を製造する。
【０１６９】
（比較例９）
有機発光表示パネル（ギャラクシーＳ４パネル、三星ディスプレイ製造）の一面に、比較例４による反射防止フィルムを付着させて有機発光装置を製造する。
【０１７０】
（比較例１０）
有機発光表示パネル（ギャラクシーＳ４パネル、三星ディスプレイ製造）の一面に、比較例５による反射防止フィルムを付着させて有機発光装置を製造する。
【０１７１】
〔評価２〕
実施例７〜１２と比較例６〜１０による有機発光装置の側面４５度および６０度における反射色をそれぞれ測定する。
【０１７２】
反射色はＣＩＥ−Ｌａｂ色座標系を用いて測定され、
【数１２】
2018092163.tif 000020
で表記され、正数ａ＊は赤色、負数ａ＊は緑色、正数ｂ＊は黄色、負数ｂ＊は青色を示し、ａ＊とｂ＊の絶対値が大きいほど色の濃い程度を示し、小さい反射色値を有することは、反射による色感が黒により近く、色感の変化が少ないことを表し、外光反射による視認性が良好であることを意味する。
【０１７３】
反射色はＤＭＳ８０３（Ｉｎｓｔｒｕｍｅｎｔ  Ｓｙｓｔｅｍｓ）を用いて測定する。
【０１７４】
その結果は、表８の通りである。
【０１７５】
【表８】
2018092163.tif 000021
【０１７６】
表８を参照すれば、実施例７〜１２による有機発光表示装置は、比較例６〜１０による有機発光表示装置と比較して反射色が大きく低いことを確認することができる。具体的には、実施例７〜１２による有機発光表示装置は、側面４５度および６０度でそれぞれΔａ＊ｂ＊≦６．０を満足することを確認することができる。これにより、実施例７〜１２による有機発光表示装置は、単一層の補償フィルムを用いて厚さを減少させながらも、側面方向でも良好な視認性を確保可能であることを確認することができる。
【０１７７】
以上、好ましい実施例について説明したが、本発明はこれに限定されるものではなく、特許請求の範囲と発明の詳細な説明および添付した図面の範囲内で多様に変形して実施することが可能であり、これも本発明の範囲に属することは当然である。
【符号の説明】
【０１７８】
１０：補償フィルム
２０：偏光子
３０：反射防止フィルム
５０：表示パネル
６００：有機発光表示装置
７００：有機発光表示パネル
【図１】
2018092163.tif 000026
【図２】
2018092163.tif 000027
【図３】
2018092163.tif 000028
【図４】
2018092163.tif 000029
【図５】
2018092163.tif 000030
【図６】
2018092163.tif 000031